(57)【要約】【課題】リーク不良がなく、高い信頼性を有するポリオレフィン樹脂製の中空糸膜モジュールとその製造方法を提供する。【解決手段】筒状ボデー１５の内部にポリオレフィン製の中空糸膜束１２の端部をポリオレフィン製のポッティング部１６を介して封止した中空糸膜モジュール１０において、前記中空糸膜束１２のポッティング部基端１７の根元部１２ａに、前記ポッティング部１６よりも融点が高いポリオレフィン製の筒状の保持部材１４を嵌挿して前記中空糸膜束１２の根元部１２ａとその近傍部分をサポートするようにした中空糸膜モジュール１０である。【選択図】図１
2015150468.tif 000002
【特許請求の範囲】
【請求項１】
筒状ボデーの内部にポリオレフィン製の中空糸膜束の端部をポリオレフィン製のポッティング部を介して封止した中空糸膜モジュールにおいて、前記中空糸膜束のポッティング部基端の根元部に前記ポッティング部よりも融点が高いポリオレフィン製の筒状の保持部材を嵌挿して前記中空糸膜束の根元部とその近傍部分をサポートするようにした中空糸膜モジュール。
【請求項２】
前記中空糸膜束のポッティング部基端の根元部に嵌挿した前記保持部材の一端部と前記ポッティング部基端とを溶着したことを特徴とする請求項１に記載の中空糸膜モジュール。
【請求項３】
前記保持部材は、筒状ネットである請求項１又は請求項２に記載の中空糸膜モジュール。
【請求項４】
前記保持部材が高密度ポリエチレンであり、前記ポッティング部を形成するポッティング剤が低密度ポリエチレンである請求項１乃至請求項３の何れか１項に記載の中空糸膜モジュール。
【請求項５】
筒状ボデーの内部にポリオレフィン製の中空糸膜束の端部をポッティングしてポリオレフィン製のポッティング部を形成する際に、前記中空糸膜束の前記ポッティング部基端の根元部に前記ポッティング部よりも融点が高いポリオレフィン製の筒状の保持部材を嵌挿する工程を経ることにより製造することを特徴とする中空糸膜モジュールの製造方法。
【発明の詳細な説明】
【技術分野】
【０００１】
本発明は、半導体製造、食品工業、医薬品工業、水処理などの分野において使用される中空糸膜モジュールに関し、特に耐薬品性を有する中空糸膜モジュールとその製造方法に関する。
【背景技術】
【０００２】
半導体製造分野等において薬液、純水用途で使用されるフィルタは、耐薬品性が高く、金属、有機物溶出の少ない原料を選定して設けられている必要がある。このような耐薬品性が高い原料としては、ポリオレフィン系樹脂（ポリプロピレン、ポリエチレン等）及びフッソ系樹脂（ＰＴＦＥ：ポリテトラフルオロエチレン、ＰＦＡ：ペルフルオロアルコキシフッ素樹脂等）がある。
この種のカートリッジフィルタ１は、例えば、図６に示した態様に設けられる。図６のカートリッジフィルタ１では、中空糸膜２がポリプロピレン、ポリエチレン、ポリアミドなどの材料からなり、この中空糸膜２が複数束ねられた状態でポッティング剤３として低密度ポリエチレン樹脂を使って高密度ポリエチレン樹脂成形品からなるボデー４内にポッティング（端部溶着）され、中空糸膜モジュール５が形成される。この中空糸膜モジュール５と高密度ポリエチレンにより成形される流路を有するキャップ６ａ、６ｂとを熱溶着させることにより、カートリッジフィルタ１が構成される。
【０００３】
この様な中空糸膜モジュールの製造方法として、特許文献１には、ドラムの表面に帯状の熱可塑性合成樹脂フィルムをセットし、該ドラム表面上に中空糸膜を前記フィルムと直角方向にスパイラル状に巻き付けた後、更に他の熱可塑性合成樹脂フィルムで中空糸膜を挟んで前記フィルムと同じ位置に載置し、これらフィルム同士及び／又は中空糸膜を熱融着して中空糸膜束を形成し、その中空糸膜束をドラムから外した後、帯状フィルムのほぼ中央で中空糸膜に沿って２つ折りとして中空糸膜層が２層に積層された中空糸膜束とし、この積層中空糸膜を中空糸膜の配列方向に沿ってのり巻き状に巻き込んで中空糸膜束素子を形成し、この中空糸膜束素子を熱収縮性を有するチュ−ブ状ケ−シング内に挿入した後に加熱し、端部を熱収縮させて締め付けるとともに熱融着させ、各中空糸膜同志及び中空糸膜束素子とケ−シング内壁とを液密的に接合した後、端部を切断除去して中空糸膜を開口させる中空糸膜型分離モジュ−ルの製造方法が開示されている。
【０００４】
また、特許文献２には、図６で示した態様で製作した中空糸膜モジュールの中空糸膜が取扱い時や使用時に搖動させられた際に中空糸膜に加わる応力が、ポッティングされた中空糸膜の根元部に集中し、中空糸膜が折れたり、破れたりしてリークが発生する問題を解決するため、ケースの開口端部にて各中空糸膜の隙間および各中空糸膜とケース間の隙間を封止材で封止固定し、前記封止固定部における中空糸膜束の根元部分を保護する封止の吸い上がり部より軸方向内側に延びる第１保護部材と、該第１保護部材と中空糸膜束の根元部分の外周部との間に前記第１保護部材より軸方向内側に延びる第２保護部材を設けた中空糸膜モジュールが開示されている。
【先行技術文献】
【特許文献】
【０００５】
【特許文献１】特許第３１９６１５２号公報
【特許文献２】実開平７−１３４２６号公報
【発明の概要】
【発明が解決しようとする課題】
【０００６】
しかしながら、特許文献１の製造方法により、高い濾過精度と幅広い耐薬品性を有する全ポリエチレン製中空糸膜モジュ−ルを製作する際には、中空糸膜として高密度ポリエチレン樹脂（融点約１３０℃）製又は超高分子量ポリエチレン（融点約１３０℃）製を、ポッティング剤として低密度ポリエチレン樹脂（融点約１１０℃）を使用するが、中空糸膜とポッティング剤との融点の差が２０℃程度と小さく、また中空糸膜とポッティング剤との間に相溶性があるため、ポッティング剤に埋没されていない部分の中空糸膜がポッティング時の熱履歴により膜表面にダメージを受け、孔が大きくなる問題がある。特に、ポッティング時にポッティング剤に埋没されていない部分の中空糸膜が倒れて溶融したポッティング剤に接触すると、溶融したポッティング剤が中空糸膜に溶着するが、ポッティング剤とポッティング剤に埋没していない部分の中空糸膜との溶着強度は低いため、その後の工程で溶着したポッティング剤が剥がれた場合には中空糸膜表面を損傷させ、リーク発生の原因となる問題がある。
また、ポッティング時には、中空糸膜束を収納した筒状ボデーを外周及び底面より加熱しているため、ポッティング部付近の筒状ボデーも加熱された状態になっており、中空糸膜が筒状ボデーの内面に接触すると熱によりダメージを受ける可能性がある。
特に、例えば孔径の大きな中空糸膜を用いる場合などには、膜のコシが弱いためポッティング時にポッティング剤に埋没されていない部分の中空糸膜が倒れてポッティング剤及び筒状ボデーの内面に接触する傾向があり、中空糸膜表面の損傷及びリークがより発生し易くなる。
【０００７】
また、特許文献２には、中空糸膜束の根元部分を保護する封止材の吸い上がり部より軸方向内側に延びる第１保護部材と、該第１保護部材と中空糸膜束の根元部分の外周部との間に第１保護部材により軸方向内側に延びる第２保護部材を設けていることから、第１保護部材により封止材の吸い上がり部において中空糸膜が揺動した際の屈曲が防がれることにより中空糸膜の切れが防止され、第２保護部材により第１保護部材による中空糸膜の屈曲が防がれることにより中空糸膜の切れが防止されるので、確実に中空糸膜の切れが防止され、寿命の延長が図れ、耐久性の向上が図れた旨は記載されている。しかしながら、第１保護部材及び第２保護部材がポッティング時に中空糸膜の倒れを防ぎ、中空糸膜が溶融したポッティング剤及び加熱された筒状ボデー内面の接触することによる発生する中空糸膜表面の損傷及びリークを防止する旨は記載されておらず、また何らの示唆もされていない。
【０００８】
本発明は、上記の課題点を解決するために開発に至ったものであり、その目的とするところは、リーク不良がなく高い信頼性を有するポリオレフィン樹脂製の中空糸膜モジュールとその製造方法を提供することにある。
【課題を解決するための手段】
【０００９】
上記の目的を達成するため、請求項１に係る発明は、筒状ボデーの内部にポリオレフィン製の中空糸膜束の端部をポリオレフィン製のポッティング部を介して封止した中空糸膜モジュールにおいて、前記中空糸膜束のポッティング部基端の根元部に前記ポッティング部よりも融点が高いポリオレフィン製の筒状の保持部材を嵌挿して前記中空糸膜束の根元部とその近傍部分をサポートするようにした中空糸膜モジュールである。
【００１０】
請求項２に係る発明は、前記中空糸膜束のポッティング部基端の根元部に嵌挿した前記保持部材の一端部と前記ポッティング部基端とを溶着したことを特徴とする中空糸膜モジュールである。
【００１１】
請求項３に係る発明は、前記保持部材は、筒状ネットである中空糸膜モジュールである。
【００１２】
請求項４に係る発明は、前記保持部材が高密度ポリエチレンであり、前記ポッティング部を形成するポッティング剤が低密度ポリエチレンである中空糸膜モジュールである。
【００１３】
請求項５に係る発明は、筒状ボデーの内部にポリオレフィン製の中空糸膜束の端部をポッティングしてポリオレフィン製のポッティング部を形成する際に、前記中空糸膜束の前記ポッティング部基端の根元部に前記ポッティング部よりも融点が高いポリオレフィン製の筒状の保持部材を嵌挿する工程を経ることにより製造することを特徴とする中空糸膜モジュールの製造方法である。
【発明の効果】
【００１４】
請求項１に係る発明によると、ポッティング時に、中空糸膜束のポッティング部基端の根元部分にポッティング部よりも融点が高いポリオレフィン製の筒状の保持部材を嵌挿し、中空糸膜束の根元部とその近傍部分をサポートするようにしているため、ポッティング時に筒状の保持部材により中空糸膜束の根元部がしっかりとサポートされ、ポッティング剤に埋没されていない部分の中空糸膜が倒れ、溶融しているポッティング剤及び加熱された筒状ボデー内面に接触することがない。従って、中空糸膜が溶着したポッティング剤及び筒状ボデーの内面と接触しないので、中空糸膜表面が損傷することにより発生するリーク不良を防止することができる。
【００１５】
請求項２に係る発明によると、ポッティング時に、中空糸膜束のポッティング部基端の根元部分に嵌挿した保持部材の一端部と前記ポッティング部基端とを溶着し、前記中空糸膜束の根元部とその近傍部分をサポートするようにしているため、ポッティング時に保持部材により中空糸膜束の根元部がより確実にサポートされ、ポッティング剤に埋没されていない部分の中空糸膜が倒れ、溶融しているポッティング剤及び加熱された筒状ボデー内面に接触することがない。従って、中空糸膜が溶着したポッティング剤及び筒状ボデーの内面と接触しないので、中空糸膜表面が損傷することにより発生するリーク不良を防止することができる。
【００１６】
請求項３に係る発明によると、保持部材は、筒状ネットであるため、保持部材を中空糸膜束の根元部に嵌挿した状態であっても、当該保持部材の側面に設けた複数の開口部を濾過流体が自由に通過して中空糸膜と接触することができるので、中空糸膜の濾過面積を無駄なく有効に使用することができる。
【００１７】
請求項４に係る発明によると、ポッティング剤として使用する低密度ポリエチレン樹脂の融点は、保持部材に使用する高密度ポリエチレン樹脂の融点よりも低いので、保持部材が中空糸膜と溶着することがない。従って、ポッティング時に保持部材が中空糸膜と一旦融着し、その後の工程等で保持部材が剥がれることにより、中空糸膜の表面に損傷が発生することがない。また、ポッティング剤、保持部材ともに高い耐薬品性を有するとともに、パーティクルを発生させて濾過流体を汚染することがない。
【００１８】
請求項５に係る発明によると、中空糸膜束のポッティング部基端の根元部分にポッティング部よりも融点が高いポリオレフィン製の筒状の保持部材を嵌挿する工程を経ているため、当該保持部材により中空糸膜束の根元部が確実にサポートされ、ポッティング時にポッティング剤に埋没されていない部分の中空糸膜が倒れ、溶融しているポッティング剤及び加熱された筒状ボデーの内面に接触することがないので、中空糸膜表面の損傷を防止し、リーク不良がなく高い信頼性を有する中空糸膜モジュールを製造することができる。
【図面の簡単な説明】
【００１９】
【図１】本発明の中空糸膜モジュールの実施形態を示す模式断面図である。
【図２】図１のポッティング部のＡ−Ａ模式断面図である。
【図３】図１のポッティング部を示す部分拡大模式断面図である。
【図４】本発明の中空糸膜モジュールの製造方法を示す図である。
【図５】（ａ）は実施例の構造を示す断面図、（ｂ）は参考例１及び参考例２の構造を示す断面図、（ｃ）は参考例３の構造を示す模式断面図である。
【図６】従来の中空糸膜モジュールの構造を示す模式断面図である
【発明を実施するための形態】
【００２０】
以下に、本発明における中空糸膜モジュールとその製造方法における好ましい実施形態を図面に基づいて詳細に説明する。
図１は、本発明の中空糸膜モジュールの一実施形態の模式縦断面である。中空糸膜モジュール１０は、中空糸膜１１を複数結束した中空糸膜束１２と、ポッティング剤１３と、筒状の保持部材１４と、筒状ボデー１５とから構成される。ポッティング剤１３は、筒状ボデー１５の内部に中空糸膜束１２の端部を封止するポッティング部１６を形成している。
【００２１】
図２においては、図１に示した中空糸膜モジュール１０のポッティング部１６における模式横断面を示している。複数の中空糸膜１１からなる中空糸膜束１２は、筒状の保持部材１４を根元部１２ａに嵌挿した状態で筒状ボデー１５内に収納され、ポッティング部１６により中空糸膜束１２の端部を筒状ボデー１５内に封止されている。
【００２２】
図３においては、図１に示した中空糸膜モジュール１０のポッティング部１６の部分拡大模式断面を示している。本図に示すように、筒状の保持部材１４は、中空糸膜束１２のポッティング部基端１７の根元部１２ａに嵌挿され、筒状の保持部材１４の一端部１８は、ポッティング部基端１７と溶着されて中空糸膜１２の根元部１２ａとその近傍をサポートしている。筒状の保持部材１４の内径は、中空糸膜１２の直径と略同一となるように成形されており、筒状の保持部材１４は、その一端部１８をポッティング部基端１７に溶着した状態でポッティング部１６に固定され、中空糸膜１２の根元部１２ａをサポートするので、例え中空糸膜１１のコシがない状態であっても、筒状の保持部材１４内に収納されている中空糸膜１２の根元部１２ａ及びその近傍の中空糸膜１１が倒れることはない。
【００２３】
このため、ポッティング時にポッティング剤１３に埋没されていない部分の中空糸膜１１（根元部１２ａの中空糸膜１１）に倒れが発生せず、中空糸膜１１が溶融したポッティング剤１３や加熱された筒状ボデー１５の内面１５ａに接触することがないので、中空糸膜表面が損傷することにより発生するリーク不良を防止することができる。
【００２４】
中空糸膜１１は、耐溶剤性、耐薬品性の要求を満たし、かつ膜の柔軟性、強度、コスト等の観点から選定すると、ポリオレフィン樹脂からなる中空糸膜が好ましく、特に、高密度ポリエチレン樹脂製の中空糸膜又は超高分子量ポリエチレン樹脂製の中空糸膜が最も好ましい。本実施例では、高密度ポリエチレン樹脂製の中空糸膜を使用している。
【００２５】
ポッティング剤１３は、ポッティング時における中空糸膜１１の熱による損傷を防止するため、高密度ポリエチレン樹脂製中空糸膜又は超高分子量ポリエチレン樹脂製中空糸膜の融点（約１３０℃）よりも融点が低い樹脂が好ましく、また、薬液用途で使用されるため、耐薬品性が高く、金属、有機物溶出の少ない原料を選定する必要がある。このため、本実施例では低密度ポリエチレン樹脂（融点約１１０℃）を使用した。
【００２６】
筒状の保持部材１４は、中空糸膜モジュールが薬液用途で使用されるため、耐薬品性が高く、金属、有機物溶出の少ない原料を部材として選定する必要がある。耐薬品性が高い原料としては、ポリオレフィン系樹脂（ポリプロピレン、ポリエチレン等）及びフッ素系樹脂（ＰＴＦＥ、ＰＦＡ等）がある。また、筒状の保持部材１４は、ポッティング時に中空糸膜１１と溶着することを防止するため、ポッティング剤１３より高い融点を有している必要がある。
【００２７】
また、筒状の保持部材１４は、中空糸膜束１２を収容できるように筒状に成形し、筒を高さ方向に自立させたときに、その筒状形状を単独で維持して自立できる程度の強度を有することが好ましい。筒状の保持部材１４は、中空糸膜束１２の根元部１２ａのみを保持できれば良いので筒状の高さ１４ａを高くする必要はなく、５０ｍｍ程度あれば足り、好ましくは１５〜３０ｍｍ程度で良い。
【００２８】
筒状の保持部材１４は、内径が過小な場合には中空糸膜束１２への締め付けが強くなり、中空糸膜１１間の流路が閉鎖されてしまうため、有効に中空糸膜１１を使うことができなくなる。一方、内径が過大な場合には中空糸膜束１２への締め付けが弱くなり、筒状の保持部材１４を装着した中空糸膜束１２の根元部１２ａの中空糸膜１１に倒れが生じ、折れ曲りが発生するおそれがある。このため、筒状の保持部材１４は、中空糸膜束１２との間に隙間が生じないように嵌挿することが好ましく、このため、筒状の保持部材１４の内径は中空糸膜束１２の外径と略同一であることが望ましい。
【００２９】
また、筒状の保持部材１４は、中空糸膜束１２に嵌挿され、その根元部１２ａの中空糸膜１１の倒れを防ぐために中空糸膜束１２の根元部１２ａをサポートするだけであれば、単に筒状に形成されていれば足りるが、中空糸膜１１の濾過面積を有効に活用するためには、中空糸膜束１２の根元部１２ａに嵌挿された前記保持部材１４を濾過流体が通過できる形状又は材質であることが好ましい。以上を考慮し、本実施例では、筒状の保持部材１４は高密度ポリエチレン樹脂製とし、壁面に複数の開口部２０を有する筒状ネットに形成した。
【００３０】
筒状ボデー１５は、耐溶剤性、耐薬品性の要求を満たす必要からポリオレフィン系樹脂製で、ポッティング剤１３の融点（約１１０℃）よりも高い融点を有する必要がある。このため、本実施例では、上記の条件を満たす高密度ポリエチレン樹脂により筒状ボデーを形成した。  
【００３１】
以上のように構成された中空糸膜モジュール１０では、前述したように、中空糸膜束１２の直径と略同一の内径を有する筒状の保持部材１４が、中空糸膜束１２のポッティング部基端１７の根元部１２ａに嵌挿されており、ポッティング時に、前記保持部材１４の一端部１８は、ポッティング部基端１７と溶着された状態でポッティング部１６に固定される。このため、筒状の保持部材１４は、安定した状態で中空糸膜１２の根元部１２ａとその近傍をサポートすることができる。なお、筒状の保持部材１４の一端部１８は必ずしもポッティング部基端１７に溶着された状態でなくてもよく、前記保持部材１４の一端部１８がポッティング部１６に溶着しないでわずかに埋もれるか、又はポッティング部基端１７に当接した状態であってもよい。
【００３２】
さらに、筒状の保持部材１４の内径は、中空糸膜束１２の直径と略同一であるため、前記保持部材１４を嵌挿している中空糸膜束１２の根元部１２ａでは、前記保持部材１４の内側空間に中空糸膜１１の倒れを受け入れる空間的余裕が存在しない。従って、筒状の保持部材１４を嵌挿している中空糸膜束１２の根元部１２ａでは、例え中空糸膜１１のコシがない場合であっても、中空糸膜１１の倒れが発生することがなく、また上述したように前記保持部材１４は、ポッティング時に、ポッティング部１６に溶着された状態などで固定されるため、前記保持部材１４は、中空糸膜束１２の根元部１２ａ及びその近傍部分を、中空糸膜１１が束ねられた状態で確実かつ堅固にサポートすることができる。
【００３３】
この様な状態でポッティングが行われるため、ポッティング剤１３に埋没されていない部分の中空糸膜１１が倒れ、溶融しているポッティング剤１３及び加熱された筒状ボデー１５の内面１５ａに接触することがない。従って、中空糸膜１１にポッティング剤１３が溶着すること及び中空糸膜１１が筒状ボデー１５の内面１５ａと接触することによる中空糸膜１１表面の損傷及びリークの発生を防止することができる。
また、筒状の保持部材１４は、中空糸膜束１２の根元部１２ａの周囲を囲むようにしてサポートしているので、ポッティング時に加熱用金型により筒状ボデー１５の外周から加熱された際に、筒状ボデー１５の内面１５ａからの輻射熱をある程度さえぎり、中空糸膜１１に加わる熱履歴を軽減させ、中空糸膜１１の変質を防ぐ効果もある。また、筒状の保持部材１４はネット状に形成されているので、壁面に複数設けられている開口部２０より前記保持部材１４内部の熱を逃がして内部に熱が籠るのを防止し、中空糸膜１１に加わる熱履歴を軽減させる効果もある。
【００３４】
ここで、本明細書における中空糸膜とポッティング剤の溶着とは、ポッティング時に溶融したポッティング剤の熱により中空糸膜の外周が半溶融状態となり、中空糸膜がポッティング剤と接着されている状態のことをいう。このため、ポッティング剤が冷却した後に中空糸膜表面からポッティング剤が剥がれると、中空糸膜表面が損傷し、リークが生じる原因となる。
【００３５】
また、本明細書における中空糸膜束のポッティング部基端の根元部に前記ポッティング部よりも融点が高いポリオレフィン製の筒状の保持部材を嵌挿する工程とは、中空糸膜束１２を筒状ボデー１５に挿入するのに先立ち、筒状の保持部材１４を中空糸膜束１２のループ側から挿入し、前記保持部材１４の一端部１８がポッティング部基端１７と接する位置、又はポッティング部１６に埋設する位置に配置する工程をいう。
【００３６】
なお、本発明の直接的な効果ではないが、ポッティングが完了し、ポッティング剤１３が冷却固化した後は、筒状の保持部材１４の一端部１８がポッティング部基端１７に溶着した状態で固定されているため、フィルタの使用時に濾過流体の流れにより中空糸膜１１が動揺しても、前記保持部材１４が中空糸膜束１２の根元部１２ａをサポートし、中空糸膜１１の根元の損傷発生を抑制する効果もある。
【００３７】
次に本発明における中空糸膜モジュールの製造方法について説明する。
中空糸膜束を筒状ボデー内にポッティングする方法としては、簾状に配置した中空糸膜の端部にフィルム状にしたポッティング剤を溶着して螺旋状に巻き込んだ後にボデー内に配置し、ポッティング剤を加熱溶融させる方法、中空糸膜を結束した中空糸膜束のポッティング部に粉末状にしたポッティング剤を介在させた後にボデー内に配置し、ポッティング剤を加熱溶融させる方法、中空糸膜を結束した中空糸膜束のポッティング部を、予め加熱溶融させたポッティング剤を入れたカップに浸漬させる方法等があり、本発明の中空糸膜を製造するためには、何れの方法を用いることができる。  
【００３８】
本実施例においては、簾状に配置した中空糸膜の端部にフィルム状にしたポッティング剤を溶着して螺旋状に巻き込んだ後にボデー内に配置し、ポッティング剤を加熱溶融させる方法を用いて中空糸膜モジュールを作製した。
先ず、ポリエチレン樹脂製中空糸膜１１を一定間隔に配列し、上下２枚の帯状の低密度ポリエチレン樹脂フィルム２１（ポッティング剤）で挟んで、熱溶着により簾状に一体化する。その後、二つ折りにして螺旋状に巻き込み、図４の（ａ）に示すような結束端部に低密度ポリエチレン樹脂フィルム２１が溶着された中空糸膜束１２を作製する。
【００３９】
次いで、図４の（ｂ）に示すように、筒状の保持部材１４を中空糸膜束１２のループ側（低密度ポリエチレン樹脂フィルム２１が貼り付けられていない側）より挿入し、低密度ポリエチレン樹脂フィルム２１が張り付けられている部分との境目（ポッティング部基端１７）に装着する。筒状の保持部材１４の嵌挿位置は、前記保持部材１４の一端部１８がポッティング部基端１７と溶着することができるようすることが好ましい。ポッティング時に、筒状の保持部材１４の一端部１８とポッティング部基端１７とが溶着されると、前記保持部材１４による中空糸膜１２の根元部１２ａのサポートがより確実になり、本発明の効果を十分に発揮することできるためである。
【００４０】
このためには、筒状の保持部材１４の一端部１８とポッティング部基端１７とは、少なくとも接触した状態で中空糸膜束１２に前記保持部材１４を嵌挿することが必要であり、前記保持部材１４の一端部１８がポッティング部１６に埋設されるように中空糸膜束１２に前記保持部材１４を嵌挿することがより好ましい。
【００４１】
上記で作製した中空糸膜束１２を図４（Ｃ）に示すように筒状ボデー１５に挿入後、図４（ｄ）に示すようにポティングカップ２２に挿入し、加熱された金型２３の中にセットして、低密度ポリエチレン樹脂フィルム２１（ポッティング剤）を加熱溶融させて、中空糸膜束１２の端部をポッティング部１６を介して封止する。この時、高密度ポリエチレン（融点約１３０℃）製の中空糸膜１１と低密度ポリエチレン（融点約１１０℃）樹脂との融点差は約２０℃しかないため、中空糸膜を溶融させないように、ポッティング部１６の温度が高密度ポリエチレンの融点以下であるように、金型２３の温度を維持する必要がある。また、ポッティング時に中空糸膜１１が溶融するまでには至らなくても、ポッティング時の熱によって中空糸膜１１が変質するおそれがあるので、中空糸膜が溶融せずにポッティング剤が適度に溶融する程度の温度で短時間ポッティングを行い、中空糸膜１１に加わる熱履歴を低減することに留意する必要がある。
【００４２】
この時に使用する金型２３は、ポッティング部１６のみを筒状ボデー１５の周囲から加熱してポッティング剤１３を加熱溶融させれば足りるので、その深さ２３ａは、ポッティング剤１３の高さと同等以上から３倍程度までとするのが適当である。金型が深すぎると、筒状の保持部材１４によりサポートされている範囲を超えて中空糸膜束１２が加熱されることにより、熱履歴の問題が生じるおそれがある。
【００４３】
冷却固化させた後、ポッティングカップ２２から取り出し、固化したポッティング部１６の端部を切断し中空糸膜１１を開口させると中空糸膜モジュール１０が得られる。
この後、この中空糸膜モジュール１０に、図示しない入口ポートを有する高密度ポリエチレン樹脂製のキャップを溶着すると、カートリッジフィルタが完成する。なお、必要により、入口ポートを有する高密度ポリエチレン樹脂製のキャップに加え、出口ポートを有する同一材質のキャップを更に溶着してもよい。
【実施例】
【００４４】
本発明における中空糸膜モジュールについて、中空糸膜のリーク試験を行い、実施例、比較例及び参考例１〜３の試験結果を得た。
【００４５】
〔実施例〕
実施例として、図５（ａ）に示すように、高密度ポリエチレン（ＨＤＰＥ）樹脂製でネット状に形成した筒状の保持部材１４を０．１μｍ高密度ポリエチレン（ＨＤＰＥ）樹脂製中空糸膜１１を結束した中空糸膜束１２に嵌挿し、高密度ポリエチレン（ＨＤＰＥ）樹脂で成形した筒状ボデー１５に収納した後、低密度ポリエチレン（ＬＤＰＥ）樹脂フィルムのポッティング剤１３により中空糸膜束１２の端部をポッティングした中空糸膜モジュールを作製した。
〔比較例〕
比較例として、図６に示すように保持部材を有しない以外は、実施例と同様にして中空糸膜モジュールを作製した。
〔参考例〕
参考例１及び２として、図５（ｂ）に示すように、ポリプロピレン（ＰＰ）樹脂製不織布を保持部材２４として中空糸膜束１２に装着したことを除いては、実施例と同様にして中空糸膜モジュールを作製した。ただし、参考例１の不織布の厚さを３ｍｍとしたのに対し、参考例２では不織布の厚さを０．５ｍｍとした。
参考例３として、図５（ｃ）に示すように、低密度ポリエチレン（ＬＤＰＥ）樹脂製フィルムを保持部材２４として中空糸膜束１２に装着したことを除いては、実施例と同様にして中空糸膜モジュールを作製した。
【００４６】
完成した各中空糸膜モジュールにイソプロピルアルコール（ＩＰＡ）を通液させて中空糸膜を湿潤させた後、中空糸膜モジュールの１次側にエアー圧０．１ＭＰａを印加し、２次側からの気泡の発生有無を確認するリーク検査試験を実施した。
【００４７】
実施例、比較例及び参考例１〜３の具体的な構成、リーク検査試験に供した本数、並びにリーク検査試験で２次側から気泡が発生した（リークが発生した）本数を表１に示す。
【００４８】
【表１】
2015150468.tif 000003
【００４９】
高密度ポリエチレン樹脂をネット状に形成して作製した筒状の保持部材１４を嵌挿して中空糸膜束１２をサポートした実施例では、供試した中空糸膜モジュール１０本に対してリーク発生本数は０本であった。この試験結果は、筒状の保持部材のサポート効果により、ポッティング時に中空糸膜が倒れてポッティング剤及び筒状ボデーの内面に接触することが防止され、中空糸膜表面に損傷が発生しなかったことを示している。
【００５０】
従来の中空糸膜モジュールと同様に筒状の保持部材を装着しなかった比較例では、供試した中空糸膜モジュール１０本の全てにリークが発生した。この試験結果は、筒状の保持部材を装着することなく高密度ポリエチレン樹脂製の中空糸膜を低密度ポリエチレン樹脂でポッティングする場合には、中空糸膜が倒れてポッティング剤及び筒状ボデー内面に接触することにより発生する中空糸膜表面の損傷及びリークが、極めて発生しやすいことを示している。
【００５１】
ポリプロピレン不織布を保持部材として装着して中空糸膜束１２をサポートした参考例１及び参考例２においては、厚手の不織布（厚さ３ｍｍ）を使用した参考例１では、供試した中空糸膜モジュール４本に対してリーク発生本数は０本であった。一方、薄手の不織布（厚さ０．５ｍｍ）を使用した参考例２では、供試した中空糸膜モジュール４本の全てにリークが発生した。この試験結果は、ポリプロピレン不織布が厚い場合には保持部材としてのサポート効果が得られるが、ポリプロピレン不織布が薄い場合には保持部材としてのサポート効果が得られないことを示している。
【００５２】
低密度ポリエチレンフィルムを保持部材として装着して中空糸膜束をサポートした参考例３では、供試した中空糸膜モジュール数４本に対してリーク発生本数は１本であった。この試験結果は、低密度ポリエチレンフィルムでは、保持部材としてのサポート効果が十分に得られないことを示している。
【００５３】
以上の試験結果から、高密度ポリエチレン樹脂製の中空糸膜、特にコシがない中空糸膜を低密度ポリエチレン樹脂でポッティングする際に、高密度ポリエチレン樹脂製の筒状の保持部材を中空糸膜束の根元部に嵌挿して中空糸束をサポートさせると、中空糸膜が倒れてポッティング剤及び筒状ボデー内面に接触することにより発生する中空糸膜表面の損傷及びリークを防止するために極めて有効であることが確認できた。
【００５４】
また、保持部材の材質及び形状については、次の通りまとめることができる。
高密度ポリエチレン製でネット状に形成した筒状の保持部材を装着して中空糸膜束をサポートした場合には、中空糸膜の倒れ防止効果を発揮するとともに、前記保持部材と中空糸膜との溶着も防ぐことができる。これに加え、前記保持部材からパーティクルが発生しないために濾過流体を汚染することもないため、本発明の部材に適している。また、ネットの網目を通過して濾過流体が中空糸膜に侵入できるため、中空糸膜の濾過面積を有効に活用することができる。
【００５５】
ポリプロピレン不織布を保持体として中空糸膜束をサポートした場合は、不織布が厚い場合には中空糸膜の倒れ防止の効果を発揮し、ポリプロピレン不織布の融点が高密度ポリエチレン製の中空糸膜の融点より高いため、ポッティング時の加熱によって不織布が溶けることがなく、不織布と中空糸膜が溶着しない利点がある。しかしながら、不織布自体からパーティクルを発生するため、高純度の薬液用途のフィルタ部材としては適さない。
【００５６】
低密度ポリエチレン製フィルムを保持部材として装着して中空糸膜束をサポートした場合は、中空糸膜束の根本部分外周を強く締め付けないと中空糸膜の倒れ防止効果が得らなかった。また、ポッティング剤と同じ材質の低密度ポリエチレンであるために融点が同じであり、ポッティング時にフィルムが溶け、ポッティング剤に埋没していない中空糸膜と溶着し、その後の工程で剥がれ、中空糸膜表面に損傷が発生するおそれがある。さらに、フィルムが中空糸膜束外周部に存在するため、流路の妨げとなり、中空糸膜の濾過面積を有効に活用することができないため、フィルタ設計として好ましくない。なお、同様の不具合は、筒状の保持部材としてパイプ状の部材を使用した場合にも当てはまる。
【００５７】
以上説明したとおり、高密度ポリエチレン樹脂製の中空糸膜束を高密度ポリエチレン製筒状ボデーに収納し、端部を低密度ポリエチレン樹脂でポッティングして耐薬品性が高く、金属、有機物溶出の少ない中空糸膜モジュールを製作する際に、特にコシがない中空糸膜を使用する場合には、高密度ポリエチレン樹脂でネット状に形成した筒状の保持部材を中空糸膜束の根元部に嵌挿してポッティングすると、中空糸膜の倒れに起因する不具合の発生を防止し、リーク不良がなく、高い信頼性を有するポリオレフィン樹脂製の中空糸膜モジュールを製造することができるため、極めて有益である。
また、筒状の保持体の端部がポッティング剤に固定された状態で中空糸膜束の根元部をサポートするので、フィルタの使用時に、濾過流体により中空糸膜が揺れることにより発生する中空糸膜の根元の損傷発生を抑制する効果もある。
【符号の説明】
【００５８】
１０  中空糸膜モジュール
１１  中空糸膜
１２  中空糸膜束
１２ａ  中空糸膜束の根元部
１３  ポッティング剤
１４  筒状の保持部材
１４ａ  筒状の保持部材の高さ
１５  筒状ボデー
１６  ポッティング部
１７  ポッティング部基端
１８  筒状の保持部材の一端部
２１  低密度ポリエチレン樹脂フィルム
２２  ポティングカップ
２３  金型
２３ａ  金型の深さ
２４  保持部材
【図１】
2015150468.tif 000004
【図２】
2015150468.tif 000005
【図３】
2015150468.tif 000006
【図４】
2015150468.tif 000007
【図５】
2015150468.tif 000008
【図６】
2015150468.tif 000009